СПОСОБ ПРОИЗВОДСТВА ВЫСОКОПРОНИЦАЕМОЙ ЭЛЕКТРОТЕХНИЧЕСКОЙ ИЗОТРОПНОЙ СТАЛИ

Способ производства высокопроницаемой электротехнической изотропной стали, включающий выплавку, разливку стали, горячую прокатку, термообработку горячекатаной полосы, травление, холодную прокатку и термообработку холоднокатаной полосы, отличающийся тем, что выплавляют сталь с выполнением соотношения 0,16 ≤Al+Р≤0,50, при следующем содержании компонентов, мас.%:
углерода не более
0,04
кремния
0,10-2,50
алюминия
0,10-0,23
фосфора
0,06-0,27
марганца не более
0,40
серы не более
0,010
азота не более
0,008
железо и неизбежные примеси
остальное,
а полученную после травления полосу подвергают холодной прокатке при степени деформации, равной 70-80%, где Al - содержание алюминия в стали, мас.%; Р - содержание фосфора в стали, мас.%.